КОМПОЗИЦИЯ ПОЛИОЛЕФИНОВОГО ПОЛИМЕРА

1. Полимерная композиция, содержащая пропилен-этиленовый сополимер, содержащий частицы полимера, при этом пропилен-этиленовый сополимер включает пропилен в качестве первичного мономера, при этом пропилен-этиленовый сополимер содержит этилен в количестве более чем 3% по массе, при этом пропилен-этиленовый сополимер имеет скорость течения расплава более чем приблизительно 10 г/10 мин, и при этом частицы пропилен-этиленового сополимера имеют свойства текучести, при которых сополимер демонстрирует индекс испытания с применением чашки равный 2 или менее.
2. Полимерная композиция по п. 1, отличающаяся тем, что пропилен-этиленовый сополимер содержит этилен в количестве более чем приблизительно 8% по массе.
3. Полимерная композиция по п. 1, отличающаяся тем, что пропилен-этиленовый сополимер содержит этилен в количестве более чем приблизительно 10% по массе.
4. Полимерная композиция по любому из предшествующих пунктов, отличающаяся тем, что частицы пропилен-этиленового сополимера демонстрируют время испытания с применением чашки менее 10 секунд.
5. Полимерная композиция по любому из предшествующих пунктов, отличающаяся тем, что пропилен-этиленовый сополимер содержит гетерофазный сополимер.
6. Полимерная композиция по п. 5, отличающаяся тем, что пропилен-этиленовый сополимер включает первую полимерную фазу в комбинации со второй полимерной фазой, содержащей эластомерный пропилен-этиленовый сополимер.
3
3
7. Полимерная композиция по любому из предшествующих пунктов, отличающаяся тем, что частицы пропилен-этиленового сополимера имеют размер частиц D50 от приблизительно 300 мкм до приблизительно 3000 мкм и имеют насыпную плотность от приблизительно 0,4 г/см до приблизительно 0,6 г/см.
8. Полимерная композиция по любому из предшествующих пунктов, отличающаяся тем, что полимерная композиция имеет скорость течения расплава от приблизительно 50 г/10 мин до приблизительно 500 г/ 10 мин.
9. Полимерная композиция по любому из предшествующих пунктов, отличающаяся тем, что пропилен-этиленовый сополимер получают в присутствии каталитической системы, при этом каталитическая система содержит твердый каталитический компонент в комбинации с алюминиевым соединением, по меньшей мере одним агентом контроля селективности и необязательно агентом, ограничивающим активность, при этом твердый каталитический компонент содержит продукт реакции магниевого соединения с эпоксидным соединением, при этом твердый каталитический компонент дополнительно содержит органическое фосфорное соединение, титановое соединение, кремнийорганическое соединение и внутренний донор электронов.
10. Полимерная композиция по любому из пп. 1-8, отличающаяся тем, что пропилен-этиленовый сополимер получают в присутствии каталитической системы, при этом полипропиленовый полимер продуцируется в присутствии каталитической системы, при этом каталитическая система содержит твердый каталитический компонент в комбинации с алюминиевым соединением, по меньшей мере одним агентом контроля селективности и необязательно агентом, ограничивающим активность, при этом твердый каталитический компонент содержит:
магниевое соединение, включающее галоидсодержащее магниевое соединение и продукт реакции магниевого соединения с эпоксидным соединением;
органическое фосфорное соединение;
титановое соединение;
кремнийорганическое соединение;
внутренний донор электронов, при этом внутренний донор электронов содержит сложный ариловый диэфир, простой диэфир, сукцинат, сложный эфир органической кислоты, сложный эфир поликарбоновой кислоты, сложный полигидроксиэфир, сложный эфир гетероциклической поликарбоновой кислоты, сложный эфир неорганической кислоты, сложный эфир алициклической поликарбоновой кислоты, соединение сложного гидроксизамещенного эфира карбоновой кислоты, имеющее от 2 до 30 атомов углерода, или соединение, имеющее по меньшей мере одну группу сложных эфиров и по меньшей мере одну кетонную группу, или их смесь;
при этом твердый каталитический компонент не содержит побочных продуктов реакции между карбоновой кислотой или ее ангидридом и магниевым соединением или титановым соединением.
3
11. Полимерная композиция, содержащая полипропиленовый полимер в форме частиц, при этом полипропиленовый полимер содержит гомополимер или полипропиленовый сополимер, при этом частицы имеют размер частиц D50 от приблизительно 150 мкм до приблизительно 3000 мкм, при этом частицы полимера имеют такую морфологию частиц, при которой частицы имеют B/L3 более чем приблизительно 0,6, и при этом полимерная композиция имеет насыпную плотность более 0,415 г/см.
12. Полимерная композиция по п. 11, отличающаяся тем, что частицы имеют B/L3 от приблизительно 0,7 до приблизительно 1,0.
13. Полимерная композиция по п. 11, отличающаяся тем, что частицы имеют B/L3 от приблизительно 0,8 до приблизительно 1,0.
3
3
14. Полимерная композиция по любому из пп. 11-13, отличающаяся тем, что композиция имеет насыпную плотность от 0,42 г/см до 0,60 г/см.
15. Полимерная композиция по любому из пп. 11-14, отличающаяся тем, что частицы полимера содержат микросферы.
16. Полимерная композиция по любому из пп. 11-15, отличающаяся тем, что полипропиленовый полимер получают в присутствии каталитической системы, при этом каталитическая система содержит твердый каталитический компонент в комбинации с алюминиевым соединением, по меньшей мере одним агентом контроля селективности и необязательно агентом, ограничивающим активность, при этом твердый каталитический компонент содержит продукт реакции магниевого соединения с эпоксидным соединением, при этом твердый каталитический компонент дополнительно содержит органическое фосфорное соединение, титановое соединение, кремнийорганическое соединение и внутренний донор электронов.
17. Полимерная композиция по п. 16, отличающаяся тем, что твердый каталитический компонент дополнительно содержит поддерживающий донор, при этом поддерживающий донор содержит сложный ариловый моноэфир, при этом внутренний донор электронов содержит одну из следующих формул:
1
34
причем каждый из R-R независимо представляет собой H, F, Cl, Br, I, алкил, циклоалкил, циклоалкилалкил, арил, аралкил, гетероциклил, гетероциклилалкил, гетероарил или гетероарилалкил; и
q представляет собой целое число от 0 до 12.
18. Полимерная композиция по любому из пп. 11-17, отличающаяся тем, что полипропиленовый полимер содержит полипропиленовый гомополимер.
19. Полимерная композиция по любому из пп. 11-17, отличающаяся тем, что полипропиленовый полимер содержит пропилен-этиленовый сополимер.
20. Полимерная композиция по п. 19, отличающаяся тем, что полипропиленовый полимер содержит гетерофазный статистический сополимер.
21. Полимерная композиция по любому из пп. 11-15, отличающаяся тем, что полипропиленовый полимер получают в присутствии каталитической системы, при этом каталитическая система содержит твердый каталитический компонент в комбинации с алюминиевым соединением, по меньшей мере одним агентом контроля селективности и необязательно агентом, ограничивающим активность, при этом твердый каталитический компонент содержит:
магниевое соединение, включающее галоидсодержащее магниевое соединение и продукт реакции магниевого соединения с эпоксидным соединением;
органическое фосфорное соединение;
титановое соединение;
кремнийорганическое соединение;
внутренний донор электронов, при этом внутренний донор электронов содержит сложный ариловый диэфир, простой диэфир, сукцинат, сложный эфир органической кислоты, сложный эфир поликарбоновой кислоты, сложный полигидроксиэфир, сложный эфир гетероциклической поликарбоновой кислоты, сложный эфир неорганической кислоты, сложный эфир алициклической поликарбоновой кислоты, соединение сложного гидроксизамещенного эфира карбоновой кислоты, имеющее от 2 до 30 атомов углерода, или соединение, имеющее по меньшей мере одну группу сложных эфиров и по меньшей мере одну кетонную группу, или их смеси;
при этом твердый каталитический компонент не содержит побочных продуктов реакции между карбоновой кислотой или ее ангидридом и магниевым соединением или титановым соединением.
22. Полимерная композиция по любому из предшествующих пунктов, отличающаяся тем, что полипропилен или пропилен-этиленовый сополимер получают в присутствии каталитической системы, которая имеет продленную продолжительность жизни, при которой каталитическая активность в течение второго часа полимеризации составляет не менее чем приблизительно 8% каталитической активности каталитической системы в течение первого часа полимеризации.